(57)【特許請求の範囲】
【請求項１】
転炉から排滓鍋に排出されたスラグのフォーミング鎮静材であって、
水分を３５質量％以上６０質量％以下、パルプ廃滓中のセルロース、プラスチック、トレー、食用油、エンジンオイルの廃油、及び含油スラッジのいずれか１種以上からなる燃料分を３５質量％以上５５質量％以下含有する混合物が、不透水性の有機物で構成される容器に収納されていることを特徴とするスラグのフォーミング鎮静材。
【請求項２】
請求項１記載のスラグのフォーミング鎮静材において、前記容器に収納されている前記混合物の質量が１ｋｇ以上１０ｋｇ以下であることを特徴とするスラグのフォーミング鎮静材。
【請求項３】
請求項１及び２のいずれか１項に記載のスラグのフォーミング鎮静材を、酸化鉄濃度が１５質量％以上２５質量％以下の泡立っている溶融スラグ中に投入することを特徴とするスラグのフォーミング鎮静方法。
【請求項４】
請求項３記載のスラグのフォーミング鎮静方法において、前記スラグのフォーミング鎮静材を、転炉より排出する前記溶融スラグの排出位置に、該溶融スラグの排出開始から３０秒の間に投入することを特徴とするスラグのフォーミング鎮静方法。
【発明の詳細な説明】
【技術分野】
【０００１】
本発明は、フォーミング（泡立ち）しているスラグの鎮静材及びその鎮静方法に関する。
【背景技術】
【０００２】
溶鋼を製造する過程において発生する製鋼スラグ（以下単にスラグと称す）は、精錬処理中あるいは精錬処理後に、溶鉄との界面あるいはスラグ自身の内部で発生するＣＯ気泡により泡立ち（フォーミング）することがあり、激しい場合には、転炉、混銑車、排滓鍋などの精錬設備あるいは溶鉄やスラグの搬送容器から溢れ出すことがある。このスラグは、１３００〜１６５０℃と高温であるため、溢れ出しにより設備を損傷した場合、その復旧に多大な時間と労力を必要とする。
このようなスラグの溢れ出しを回避する方法として、例えば、精錬処理の速度を下げるという方法、あるいは精錬処理を一時中断するといった方法があるが、これらは生産性に悪影響を与えるので好ましい方法とはいえない。
【０００３】
上記したＣＯ気泡の発生過程には、スラグ中のＦｅＯ（酸化鉄）と溶鉄中のＣが界面で反応する場合と、同じくスラグ中のＦｅＯとスラグ内部に含まれる粒鉄中のＣが反応する場合の２通りがあるが、いずれの場合も、ＦｅＯ濃度が高いスラグほどＣＯ気泡が多量に発生するということが分かっている。従って、ＦｅＯ濃度の高いスラグは、特に強いフォーミング性を有しており、急速に膨張して溢れ出し易い。
このように、フォーミングしたスラグの溢れ出しを防止するには、スラグに気泡が滞留した層（泡沫層）を破壊してスラグを収縮させ、鎮静化することが必要である。そのため、スラグ内でガス化する物質を投入し、その際の体積膨張エネルギーを泡沫層の破壊に利用する方法が、一般的に行われている。このような効果を有する物質を鎮静材と呼ぶ。
【０００４】
また、近年、溶銑を精錬して溶鋼とするに際して、転炉で脱燐処理を行った後に炉内スラグの一部を炉下に設置した排滓鍋に排出し、引き続き脱炭処理を行うという方法（多機能転炉法）が行われている。
この方法では、転炉内においてスラグのＦｅＯ濃度を高め、溶銑中のＣと、スラグと溶銑の界面で激しく反応させてフォーミングさせることで、スラグの排出性を良好にしている。このように、フォーミングさせたスラグ中には、スラグと溶銑の界面での激しいＣＯ気泡の発生に伴って、粒鉄が多く巻き込まれている。このため、転炉から排出されたスラグは、排滓鍋に排出された直後から、スラグの内部に含まれる粒鉄中のＣとＦｅＯが反応してＣＯ気泡を発生するので、急速にフォーミングし易い。また、一旦フォーミングを鎮静化させても、次々に排出されてくるスラグによって継続的にフォーミングし易い。
【０００５】
従って、排滓鍋からのスラグの溢れ出しを防止しつつ、短時間で大量のスラグを転炉より排出するには、排滓鍋におけるフォーミングを鎮静化することがポイントであり、鎮静材の効果が重要な意味を持つ。
ここで、鎮静材の効果が小さい場合には、スラグの溢れ出しを回避するために排滓量を少なくせざるをえず、これは、排滓後の脱炭処理における復Ｐ（復燐）の増大や、スロッピングの発生につながり易い。また、この復Ｐ及びスロッピングを抑制するためには、ＣａＯ使用量を多くすればよいが、これでは、ＣａＯ濃度が高いスラグの生成量が増加することになり、精錬コストだけでなく、スラグ処理の観点からも好ましくない。
【０００６】
そこで、例えば、特許文献１には、炉熱でガスを発生する物質として含水率２０％以下のパルプ廃滓５０〜９０％、質量を増加する物質として転炉滓５〜２５％、ベントナイト等の結合剤５〜２５％を含む転炉用の固形鎮静材が開示されている。
また、特許文献２には、ガスを発生する物質として、石炭、石灰石、プラスチック、紙等の熱分解性物質４０％未満と、微粒鉄粉、バインダーを混合してブリケット成形し、見かけ比重を２〜５とした鎮静材が開示されている。
【０００７】
【特許文献１】特開昭５４−３２１１６号公報
【特許文献２】特開平１１−５０１２４号公報
【発明の開示】
【発明が解決しようとする課題】
【０００８】
しかしながら、前記従来の方法には、未だ解決すべき以下のような問題があった。
排滓鍋におけるフォーミングの鎮静化について、特許文献１の鎮静材は、パルプ廃滓の燃焼によって発生するＣＯやＣＯ２のガス及び水分からのＨ２Ｏガスを利用しているが、水分が２０％以下と低いことから、投入直後のガス発生量が少ない。よって、フォーミングが速いスラグに対しては、多量に投入しなければならない。
また、特許文献２の鎮静材は、熱分解性物質から発生するＣＯやＣＯ２のガスを利用するものであるが、この熱分解性物質に比して微粒鉄粉の比率が高いことから、ＣＯやＣＯ２のガス発生量が少ない。よって、特許文献１の場合と同様に、フォーミングが速いスラグに対しては、多量に投入しなければならない。
これらの鎮静材のスラグへの多量投入は、１）精錬コストの増加、２）ガス発生した後の鎮静材の残渣が不純物としてスラグ内に残留する量の増加、３）残渣が白煙となって吹き上がる量が多くなることによる作業環境の悪化、を招くという問題がある。
【０００９】
本発明はかかる事情に鑑みてなされたもので、フォーミングするスラグを少ない使用量で迅速かつ確実に鎮静化させ、スラグの溢れ出しによる設備損傷を防止して、生産性の安定維持を実現できるスラグのフォーミング鎮静材及びその鎮静方法を提供することを目的とする。
【課題を解決するための手段】
【００１０】
上記の課題を解決するためになされた本発明の要旨は、以下の通りである。
（１）転炉から排滓鍋に排出されたスラグのフォーミング鎮静材であって、水分を３５質量％以上６０質量％以下、パルプ廃滓中のセルロース、プラスチック、トレー、食用油、エンジンオイルの廃油、及び含油スラッジのいずれか１種以上からなる燃料分を３５質量％以上５５質量％以下含有する混合物が、不透水性の有機物で構成される容器に収納されていることを特徴とするスラグのフォーミング鎮静材。
（２）前記容器に収納されている前記混合物の質量が１ｋｇ以上１０ｋｇ以下であることを特徴とする（１）記載のスラグのフォーミング鎮静材。
【００１１】
（３）前記（１）又は（２）記載のスラグのフォーミング鎮静材を、酸化鉄濃度が１５質量％以上２５質量％以下の泡立っている溶融スラグ中に投入することを特徴とするスラグのフォーミング鎮静方法。
（４）前記スラグのフォーミング鎮静材を、転炉より排出する前記溶融スラグの排出位置に、該溶融スラグの排出開始から３０秒の間に投入することを特徴とする（３）記載のスラグのフォーミング鎮静方法。
【００１３】
なお、燃料分は、大気雰囲気下８１５℃で１時間加熱したときに燃焼して気化する物質であり、その含有質量％は、加熱前後の質量変化率（ガス化分）から前記した水分含有質量％を減じることで求められる。
【００１４】
上記した鎮静材を構成する混合物中の水分及び燃料分以外の残部は灰分といい、ガス発生後の残渣に相当するものである。この灰分は、混合物中に不可避的に少なくとも５質量％含まれるため、水分と燃料分の和は、最大でも９５質量％となる。
以上に示した水分、燃料分、及び灰分の関係を示すと、以下の通りである。
（鎮静材を構成する混合物）＝（水分）＋（燃料分）＋（灰分）＝１００（質量％）
【発明の効果】
【００１５】
本発明に係るスラグのフォーミング鎮静材及びその鎮静方法は、フォーミングした溶融スラグに対して、水分及び燃料分を所定量含有する混合物が不透水性の有機物の容器に収納された鎮静材を投入することにより、溶融スラグの泡沫層を効率良く破壊でき、鎮静材の投入量を従来よりも少なくしても、高い鎮静効果が得られる。従って、スラグの溢れ出しの防止による作業性の改善や、精錬工程における生産性の安定維持が可能となる。
【発明を実施するための最良の形態】
【００１６】
続いて、添付した図面を参照しつつ、本発明を具体化した実施の形態につき説明し、本発明の理解に供する。
ここで、図１は本発明の一実施の形態に係るスラグのフォーミング鎮静方法の説明図、図２はスラグのフォーミング鎮静材１ｋｇ当たりのガス発生速度の時間変化の一例を示す説明図である。
【００１７】
本発明の一実施の形態に係るスラグのフォーミング鎮静材は、水分と燃料分とを有する混合物を、不透水性の有機物で構成される容器に収納したものである。以下、詳しく説明する。
少量の鎮静材で、溶融スラグのフォーミングを確実に鎮静化するには、この鎮静材の条件として、フォーミングしている溶融スラグ内で、迅速にガス発生が起こり、かつ、それがある程度継続する必要がある。
そこで本発明者らは、様々な物質のガス発生の迅速性と継続性を明らかにするため、種々の実験を行った。
【００１８】
まず、水１ｋｇをペットボトルに収納し、フォーミングしている溶融スラグ１０トンに投入した。その結果、ガスは、水を溶融スラグへ投入した直後から発生し、投入後約１秒でガスの発生が終了した。
このことから、水分は、ガス発生の迅速性を満たすのに適していることが判明した。これは、溶融スラグ中に投入した水が、この溶融スラグの熱により爆発的に気化したためと考えられる。
【００１９】
また、水分が５質量％以下となるように乾燥したパルプ廃滓１ｋｇをペットボトルに収納し、フォーミングしている溶融スラグ１０トンに投入した。このパルプ廃滓の主成分は、燃料分であるセルロースである。その結果、ガスは、パルプ廃滓を溶融スラグへ投入した約１秒後から発生し、投入の５秒後までガスの発生が継続した。なお、食用油、廃油、プラスチック（水分が５質量％以下となるまで乾燥）、あるいはこれら有機物の混練物のような他の燃料分についても、同様の試験を実施したが、パルプ廃滓と同様の結果が得られた。
このことから、燃料分は、ガス発生の継続性を満たすのに適していることが判明した。これは、燃料分が溶融スラグ中のＦｅＯと酸化反応（燃焼）を起こして、ＣＯ、ＣＯ２、Ｈ２Ｏ等のガスを発生したためと考えられる。
【００２０】
次に、含有水分量と燃料分量を種々変更した混合物を有する鎮静材を製造し、この鎮静材を、実機で排滓中にフォーミングする溶融スラグに対して投入する試験を行った。その結果、鎮静材の投入量を、排出した溶融スラグ量の１質量％程度の少量とした場合に、フォーミング抑制効果が現れた鎮静材と、抑制効果が現れない鎮静材があった。そこで、フォーミング抑制効果が現れた鎮静材のいくつかについて、以下の測定を行った。
この測定は、実験室において、電気炉内の坩堝でスラグ１０ｋｇを溶解し、坩堝に接続したガラス管に流量計を取り付け、鎮静材５ｇを上記したスラグに投入し、発生したガス体積の時間変化を連続的に測定することで行った。その結果の一例を図２に示す。なお、図２は、鎮静材を構成する混合物中の水分量が４５質量％、燃料分量が３５質量％の場合の結果である。図２から、鎮静材１ｋｇ当たりに換算したガス発生速度は、鎮静材の投入直後から２．０ｍ３/（秒・ｋｇ）以上となり、それが５秒以上継続していることが分かった。
【００２１】
更に本発明者らは、混合物中の水分量及び燃料分量の好適な範囲を明確にするため、試験を継続した。その結果、混合物中の水分量は、３０質量％以上６０質量％以下が必要であることが判った。
ここで、混合物中の水分量が３０質量％未満の場合、鎮静材の投入後１秒間における鎮静材１ｋｇ当たりのガス発生速度が２．０ｍ３/（秒・ｋｇ）未満となり、迅速なガス発生が難しくなる。一方、水分量が６０質量％を超える場合、鎮静材の投入後１秒間における鎮静材１ｋｇ当たりのガス発生速度を２．０ｍ３/（秒・ｋｇ）以上にはできるが、後述する燃料分量が適正範囲から外れてしまい、継続的なガス発生が難しくなるものと推定される。また、混合物中の水分量が多過ぎると、水蒸気爆発を起こして周辺設備を損傷する危険性があるので、安全性の観点からも、水分量は本発明の範囲内とするのが良い。
以上のことから、混合物中の水分量を３０質量％以上６０質量％以下としたが、好ましくは、下限を３５質量％、更には４０質量％、上限を５５質量％、更には５０質量％とする。
【００２２】
また、混合物中の燃料分量は、３５質量％以上６５質量％以下が必要であることが判った。
ここで、混合物中の燃料分量が３５質量％未満の場合、鎮静材の投入の１秒後から５秒後までの鎮静材１ｋｇ当たりのガス発生速度が２．０ｍ３/（秒・ｋｇ）未満となり、継続的なガス発生が難しくなる。一方、燃料分量が６５質量％を超える場合、前記した水分量が適正範囲から外れてしまい、迅速なガス発生が難しくなるものと推定される。
以上のことから、混合物中の燃料分量を３５質量％以上６５質量％以下としたが、好ましくは、下限を３８質量％、上限を５５質量％、更には５０質量％とする。なお、燃料分は、前記したパルプ廃滓中のセルロース、プラスチック、トレー、食用油、廃油（例えば、エンジンオイル）、及び有機物（例えば、含油スラッジ）のいずれか１種又は２種以上を使用できる。
【００２３】
以上に示したように、混合物は多くの水分を含むため、圧縮成形しても圧潰強度が低く、搬送等で振動あるいは衝撃を受けると形崩れし易い。そこで、溶融スラグ中に確実に潜り込ませ、その内部よりガスを発生させるため、混合物を不透水性の有機物からなる容器に収納する。
ここで、容器を不透水性とするのは、鎮静材を製造してから投入するまでの間に、水分量が減少するのを防止するためである。また、容器を有機物で構成するのは、溶融スラグ内で早期にガス化して消滅させるためであり、溶融スラグへの鎮静材の投入直後からガスを発生し易くし、より効率良く泡沫層を破壊し易くするためである。このような容器としては、例えば、ペットボトルやビニール袋などを使用できる。
【００２４】
この容器に収納する混合物の質量は、１ｋｇ以上１０ｋｇ以下とするのが好ましい。
鎮静材が軽過ぎる場合は、溶融スラグへの潜り込みが不十分となって、鎮静効果を得にくくなる。一方、鎮静材が重過ぎる場合は、鎮静材の製造あるいは搬送の際に取り扱いにくくなる。
従って、これらを両立させるという観点から、混合物の質量を１ｋｇ以上１０ｋｇ以下としたが、下限を２ｋｇ、更には３ｋｇ、上限を８ｋｇ、更には７ｋｇとするのが好ましい。
【００２５】
続いて、本発明の一実施の形態に係るスラグのフォーミング鎮静方法を、多機能転炉法に使用した場合について、図１を参照しながら説明する。
まず、転炉１０内で溶銑Ｐを脱燐した後、この転炉１０内の溶融スラグＳ１を炉下に設置した排滓鍋１１に排出する。なお、ここでは、３分程度の短時間で、１０〜１５トンの溶融スラグＳ１を排出するため、転炉１０内での溶融スラグＳ１のＦｅＯ（酸化鉄）濃度を、１５質量％以上２５質量％以下の範囲内に高め、溶融スラグＳ１をフォーミングさせる（泡立たせる）ことで、その排滓性を良好にしている。
【００２６】
このように、転炉１０から排滓鍋１１に排出された溶融スラグＳ２は、スラグの内部に含まれる粒鉄中のＣとＦｅＯが反応してＣＯ気泡が発生し、急速かつ継続的にフォーミングし易い。このような、溶融スラグＳ２に対して使用する鎮静材１２としては、溶融スラグＳ２の内部から外部に向かって瞬間的にガスを発生し、溶融スラグＳ２内に滞留したガスの抜け道を形成し易くするという特性を有することが好ましい。
このような特性を有する鎮静材１２に、前記した本発明の一実施の形態に係る鎮静材を使用する。この鎮静材は、水分により投入直後の迅速なガス発生を可能としているので、ＣＯガスの抜け道を形成し易い。加えて、鎮静材に含まれる燃料分は、溶融スラグ中に多く含まれるＦｅＯと酸化反応（燃焼）を起こしてガスを発生するので、ＦｅＯ濃度が高いスラグに対してその効果を得やすいという利点がある。
【００２７】
従って、前記した鎮静材を使用することで、水分が迅速に気化してＣＯガスの抜け道を形成し、続いて溶融スラグ中のＦｅＯと反応して燃料分が継続的にガスを発生させるので、強いフォーミング性を有する高ＦｅＯ濃度の溶融スラグであっても、効率的に鎮静化することが可能となる。
このように、ＦｅＯ濃度が１５質量％以上２５質量％以下の溶融スラグに前記した鎮静材を投入することで、鎮静材の効果がより顕著に現れる。
【００２８】
なお、溶融スラグＳ１の排滓開始から３０秒の間は、排滓鍋１１において、排出に伴う溶融スラグＳ２の撹拌が特に激しく、溶融スラグＳ２からＣＯ気泡が多量に発生して泡立っている。よって、鎮静材１２は、排滓開始から３０秒の間に集中的に（例えば、一度に、又は連続的に、もしくは複数回に分けて）投入するのが好ましく、またその投入位置を、排滓鍋１１への溶融スラグＳ１の排出位置とするのが好ましい。
これにより、鎮静材１２をより確実に溶融スラグＳ２に潜り込ませ易くできる。また、鎮静材１２の投入量は、排滓開始から３０秒の間に、３０ｋｇ以上とするのがより好ましく、３０秒経過した後は、フォーミングの状況に応じて鎮静材１２を更に投入すればよい。
なお、図１中の番号１３は操業床であり、番号１４は移動台車である。
【実施例】
【００２９】
次に、本発明の作用効果を確認するために行った実施例について説明する。
鎮静材は、水分含有量が６０質量％のパルプ廃滓と廃プラスチック（フレーク状に粉砕したペットボトル）に、必要に応じて、サラダ油と、製鋼スラグ（平均粒度：０．５ｍｍ）と、水分調整用の水を添加して混合した混合物を、ビニール袋又はプラスチックボトルの容器に収納して製造した。この鎮静材の混合物の原料配合比率を表１に示す。また、表１には、各原料配合比率を、水分、燃料分、及び灰分に換算して得た混合物の組成も記載している。更に、表１には、鎮静材１個当たりの質量も記載しているが、容器はビニール袋又はプラスチックボトルであり、その質量は、混合物量に対して僅かであるため、鎮静材１個の質量が、鎮静材１個当たりの混合物量となる。
【００３０】
【表１】
0004580434.tif 000002
【００３１】
この表１に示した実施例１〜７、及び比較例１〜６の各鎮静材を、多機能転炉法において排滓時に排滓鍋へ投入した結果を、表２に示す。ここで、鎮静材は、脱燐処理を行った後に溶銑を炉内に残したまま転炉を傾転させ、炉体下方に設置した高さ４ｍの排滓鍋に、転炉炉口から溶融スラグを排出する際に、排滓開始直後から排滓終了まで、シュートを介して投入した。これにより、排滓鍋内でフォーミングする溶融スラグの鎮静化を図った。この溶融スラグの排出時間は、いずれも３分とした。なお、排滓中の溶融スラグの質量は、排滓鍋を設置する移動台車に取り付けた秤量器で測定した。
【００３２】
【表２】
0004580434.tif 000003
【００３３】
実施例１〜７は、いずれも水分が３０質量％以上６０質量％以下、燃料分が３５質量％以上６５質量％以下である混合物を、不透水性の有機物で構成される容器に収納した鎮静材を使用したため、この鎮静材を１２０ｋｇ投入することでフォーミングを鎮静化でき、溶融スラグを１０トン（目標値）以上排出できた。特に、実施例１では、ＦｅＯ濃度が１８質量％のスラグを排出するに際し、混合物をビニール袋に５ｋｇ収納した鎮静材を、排滓位置に排滓開始から３０秒で４０ｋｇ、更に３０秒経過後から３分までの間に８０ｋｇ投入したところ、鎮静化の効果が大きく、１４トンの溶融スラグを排出できた。
【００３４】
また、実施例２は、ビニール袋に収納した混合物の質量が０．８ｋｇ（１ｋｇ未満）の鎮静材を使用したため、実施例１と比較して溶融スラグへの潜り込みが若干浅くなり、溶融スラグの排出量が１０トンとなった。
一方、実施例３は、ビニール袋に収納した混合物の質量を１２ｋｇ（１０ｋｇ超）とした鎮静材を使用したため、溶融スラグへの潜り込みは十分であり、実施例１と同じく１４トンの溶融スラグを排出できた。ただし、鎮静材の質量が重過ぎるため、製造や搬送などの作業性が、実施例１より悪くなった。
【００３５】
実施例４は、溶融スラグのＦｅＯ濃度が２６質量％（２５質量％超）と高かったため、フォーミング性がかなり強く、溶融スラグの排出量が１１．５トンとなった。
また、実施例５は、鎮静材を排滓鍋の端付近に投入したため、実施例１と比較して、鎮静材を溶融スラグに潜り込ませにくくなり、溶融スラグの排出量が１０トンとなった。
そして、実施例６は、排滓開始から３０秒までの鎮静材の投入量を、実施例１〜５と比較して少ない２４ｋｇに留めたため、溶融スラグの排出量は１１トンとなった。
【００３６】
また、実施例７は、鎮静材を構成する混合物中の水分量が、実施例１〜６の鎮静材よりも高い鎮静材を使用したが、燃料分量が、実施例１〜６の鎮静材よりも低い鎮静材を使用したため、溶融スラグの排出量が実施例１に近い１３トンであった。
【００３７】
一方、比較例１、２は、鎮静材を構成する混合物中の水分量が３０質量％を下回り、水分が不足したため、鎮静材の溶融スラグへの投入直後のガス発生速度が不十分となり、いずれも実施例１〜７と同じ投入量ではフォーミングを抑制しきれず、約１．５倍の鎮静材を投入する必要があった。なお、比較例２については、鎮静材を構成する混合物中の燃料分量を、実施例１〜７の鎮静材より多くしている（６５質量％超）にも関わらず、鎮静材を過剰に投入する必要があった。
また、比較例３、４は、鎮静材を構成する混合物中の燃料分量が３５質量％を下回り、燃料分が不足したため、ガス発生の継続性が不十分となり、いずれも実施例１〜７と同じ投入量ではフォーミングを抑制しきれず、約１．５倍の鎮静材を投入することが必要であった。なお、比較例３については、鎮静材を構成する混合物中の水分量を、実施例１〜７の鎮静材より多くしている（６０質量％超）にも関わらず、鎮静材を過剰に投入する必要があった。
【００３８】
そして、比較例５は、混合物を容器に収納することなく使用したため、フォーミングする溶融スラグへの鎮静材の潜り込みが小さく、鎮静効果が小さかった。このため、溶融スラグの溢れ出しを防止する目的から、溶融スラグの排出速度を抑えることが必要となり、溶融スラグの排出量が７．５トン（１０トン未満）に留まった。
更に、比較例６は、混合物を透水性の紙袋に収納したため、鎮静材を溶融スラグへ投入する前に、水分量が２４質量％まで低下してしまった。このため、溶融スラグの溢れ出しを防止する目的から、溶融スラグの排出速度を抑えることが必要となり、溶融スラグの排出量が９トン（１０トン未満）に留まった。
以上のことから、本発明のスラグのフォーミング鎮静材及びその鎮静方法を使用することで、フォーミングするスラグを少ない使用量で迅速かつ確実に鎮静化させ、スラグの溢れ出しによる設備損傷を防止して、生産性の安定維持を実現できることを確認できた。
【００３９】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明のスラグのフォーミング鎮静材及びその鎮静方法を構成する場合も本発明の権利範囲に含まれる。
【図面の簡単な説明】
【００４０】
【図１】本発明の一実施の形態に係るスラグのフォーミング鎮静方法の説明図である。
【図２】スラグのフォーミング鎮静材１ｋｇ当たりのガス発生速度の時間変化の一例を示す説明図である。
【符号の説明】
【００４１】
１０：転炉、１１：排滓鍋、１２：鎮静材、１３：操業床、１４：移動台車、Ｓ１：転炉内の溶融スラグ、Ｓ２：排滓鍋に排出された溶融スラグ、Ｐ：溶銑
【図１】
0004580434.tif 000004
【図２】
0004580434.tif 000005